(57)【要約】【課題】合成樹脂を用いて鮮明な木目模様を表現でき、かつ強度と加工容易性の両方を兼備する建築用資材を提供すること。【解決手段】中空円筒形状の鋼管１と、この鋼管１の外表面に、接着剤２を介して被覆された中間合成樹脂層３と、この中間合成樹脂層３の外表面に被覆された木目模様の外側合成樹脂層４と、を備える資材であって、曲げ加工が可能であって、該加工時に白化現象や剥離が発生することなく、更には、資材表面が滑り難い特徴を備える建築用資材を提供する。【選択図】  図１
2004211314.tif 000002
【特許請求の範囲】
【請求項１】
中空円筒形状の鋼管と、
前記鋼管の外表面に、接着剤を介して被覆された有色の中間合成樹脂層と、
前記中間合成樹脂層の外表面に被覆された、外観視木目模様の外側合成樹脂層と、を備える建築用資材。
【請求項２】
前記中間合成樹脂層と前記外側合成樹脂層は、相溶性のある熱可塑性樹脂からなることを特徴とする請求項１記載の建築用資材。
【請求項３】
前記外側合成樹脂層は、エラストマー樹脂で形成されたことを特徴とする請求項２記載の建築用資材。
【請求項４】
手摺り材として用いられることを特徴とする請求項１〜３のいずれか一項に記載の建築用資材。
【発明の詳細な説明】
【０００１】
【発明の属する技術分野】
本発明は、建築用の内装資材に特に適する、鋼管と合成樹脂の複合材料からなる資材に関する。より詳しくは、鮮明な木目模様を備え、かつ曲げ加工が可能である資材であって、特に建物の手摺り等の内装部材として有用な棒状の資材に関する。
【０００２】
【従来の技術】
建物の各種内装部材に、木目模様を有する合成樹脂製資材が採用されるようになっている。例を挙げると、スチレン系樹脂に木粉が配合された木目調合成樹脂組成物を押出成形することによって得られる目模様成形品（特許文献１参照）や、第１の熱可塑性樹脂と、この樹脂よりも融点の高い第２の熱可塑性樹脂を非相溶状態で含む混合材料からなり、これら二つの樹脂の色斑によって木目模様を形成した樹脂成形体がある（特許文献２参照）。
【０００３】
また、特許文献３には、ポリ塩化ビニル樹脂のブリード現象（可塑剤が表面に滲出する現象）によるべた付きを無くして使用感を改良し、耐久性（耐候性）を向上するという着想に基づいて提供された手摺材が開示されており、この手摺材は、手摺芯材の表面に形成されたポリ塩化ビニル樹脂層を更にアクリル製樹脂製薄膜層で被覆された構成を備えている。
【０００４】
【特許文献１】
特開２０００−２３９４６６号公報。
【特許文献２】
特開２００２−１４４４８９号公報。
【特許文献３】
特開平６−２００６０３号公報（請求項、図１，図２参照）。
【０００５】
【発明が解決しようとする課題】
しかしながら、従来の木目模様を表現した合成樹脂製資材においては、その木目模様が合成樹脂層の内面側に潜ってしまう傾向があるため、外観視したときの木目模様の鮮明さや木質感において、改良の余地を残していた。
【０００６】
また、従来の木目模様の合成樹脂製資材が適用される内装箇所についても、前記資材が板材として成形されることが多いため、壁材や天井材等の面材に適用される場合が多く、また、設置された手摺り等を被覆して木目を付加するために用いられる被覆資材が一部存在するだけであり、それ自体が手摺り材等の棒材として使用できる木目調合成樹脂製資材はなかった。
【０００７】
そこで、本発明は、鮮明な木目模様を表現でき、かつ強度と加工容易性の両方を兼備する、鋼管と合成樹脂材料の新規複合材料から形成された棒状の建築用資材を新規に提供することを目的とする。
【０００８】
【課題を解決するための手段】
まず、本願では、中空円筒形状の鋼管と、この鋼管の外表面に、接着剤を介して被覆された有色の中間合成樹脂層と、この中間合成樹脂層の外表面に被覆された、外観視木目模様の外側合成樹脂層と、を備える建築用資材を提供する。
【０００９】
この建築用資材は、その内側から順に、鋼管、接着剤層、有色の中間合成樹脂層、木目調の外側合成樹脂層を備えた層構造をなす内部空洞の管材である。この資材を外観視したときにおいては、有色の中間合成樹脂層は、鋼管の色、表面の傷や汚れを被覆して外部から視認できなくするとともに、外側合成樹脂層の木目模様を鮮明に浮き立たせるために役立つ背景色を提供するという役割を果たす。また、中間合成樹脂層の色を自由に選択することができるので、木目模様と木質感の表現の幅を広げることが可能となる。
【００１０】
これにより、本発明に係る建築用資材は、外観視したときにおいて鮮明な木目模様と木質感を備えるとともに、芯材として採用した鋼管によって、強度のある棒状資材となるため、この資材それ自体を所望の形状に曲げ加工等することによって、手摺り材等の棒状内装材として使用できる。
【００１１】
また、本発明に係る建築用資材では、前記中間合成樹脂層と前記外側合成樹脂層を相溶性のある熱可塑性樹脂で形成することによって、前記両層を相互に確実に溶着させることができる。この結果、この建築用資材が曲げ加工等されて負荷がかかった場合でも、中間合成樹脂層と外側合成樹脂層が密着状態を維持できるので、両層間において剥離してしまうことがない。
【００１２】
特に、前記外側合成樹脂層をエラストマー樹脂で形成することにより、曲げ加工の際に適する柔軟性と、手摺り材等として使用する際により好適な滑り止め効果を資材表面に付与することができる。なお、中間合成樹脂層もエラストマー樹脂で形成してもよい。
【００１３】
上記構成の建築用資材の用途は、本願において特に限定するものではないが、その形態が棒材（管材）であって、芯材として機能する鋼管に支持されて強度を有し、かつ曲げ加工可能で、白化現象の発生もない等の特徴を備え、更には表面が滑り難い等の機能を付加できることから、例えば、壁面、階段、バス、トイレ等に設置される手摺り材として特に好適な棒状資材となる。
【００１４】
【発明の実施の形態】
以下、本発明に係る建築用資材の好適な実施形態について説明する。
【００１５】
まず、本発明に係る建築用資材（以下、単に「資材」と略称。）は、その内側から順に、鋼管、接着剤層、有色の中間合成樹脂層、木目模様の外側合成樹脂層を備えた層構造を備える、内部空洞の管材である。
【００１６】
中空円筒形状をなす鋼管は、資材の芯材としての役割を果たし、資材に剛性と強度を付与する。該鋼管の金属材料及びその製法は特に限定されず、例えば、鉄やステンレスにより従来公知の方法によって管状に形成すればよい。特に錆がないという点からステンレス製鋼管が望ましい。鋼管の口径や厚み等の形状は、目的に応じて自由に選択すればよい。
【００１７】
次に、本発明に係る建築用資材の外側合成樹脂層は、例えば、ポリ塩化ビニル樹脂、ポリエチレン樹脂、ポリプロピレン樹脂、エラストマー樹脂、ポリスチレン樹脂、ポリエチレンテレフタレート樹脂、ポリメチルメタクリレート樹脂、ポリウレタン樹脂、ＡＢＳ樹脂、ＡＥＳ樹脂等の透明又は半透明の熱可塑性樹脂によって形成することができる。
【００１８】
この外側合成樹脂層の厚みは、０．１〜１．５ｍｍが好ましい。０．１ｍｍ未満では、中間合成樹脂層が露出してしまう可能性があるので望ましくなく、一方、外側合成樹脂層の厚みが１．５ｍｍを越えると、木目模様を形成するために基材樹脂に添加された色味材料が内側に潜りこんで、木目模様が不鮮明となってしまうからである。
【００１９】
続いて、中間合成樹脂層と外側合成樹脂層は、互いに相溶性のある合成樹脂で形成するのが特に望ましい。これにより、両層が強固に溶着するので、曲げ加工等の際に剥離することが無くなるからである。
【００２０】
中間合成樹脂層の色味は、鋼管の被覆効果があり、かつ外側合成樹脂層の木目模様の背景色として機能する色味であればよく、その他は特に限定されない。なお、中間合成樹脂層の樹脂への着色方法は限定されず、顔料等を添加することによる着色方法の他、有色樹脂を用いてもよい。
【００２１】
なお、中間合成樹脂層及び中間合成樹脂層は、材料コストと生産性の観点からは、ポリ塩化ビニル樹脂を採用するのが望ましく、曲げ加工時の白化現象防止の観点からは、常温でゴム弾性を有するエラストマー樹脂を採用するのが特に望ましい。
【００２２】
中間合成樹脂層と鋼管は、接着剤を介して接着する。中間合成樹脂層がポリ塩化ビニル樹脂の場合は、クロロプレンゴム系、ニトリルゴム系、天然ゴム系、ポリ酢酸ビニル系、ポリアミド系、反応性アクリル系、ポリエステル系、シリコーン系接着剤を採用できる。中間合成樹脂層がポリエチレン樹脂である場合は、クロロプレンゴム系、ポリエステル系、ビニルブチラール・フェノール系、ゴムラテックス系（天然または合成ゴム、水系）接着剤を採用できる。中間合成樹脂層がポリプロピレン樹脂である場合は、クロロプレンゴム系、ポリエステル系、天然ゴム系、再生ゴム系接着剤を採用できる。中間合成樹脂層がエラストマー樹脂である場合は、クロロプレンゴム系、ニトリルゴム系、天然ゴム系、ポリ酢酸ビニル系、ポリアミド系、反応性アクリル系、ポリエステル系、シリコーン系接着剤を採用できる。中間合成樹脂層がポリスチレン樹脂である場合は、シアノアクリレート系、ビニルブチラール・フェノール系接着剤を採用できる。中間合成樹脂層がポリエチレンテレフタレート樹脂である場合は、反応性アクリル系、ポリエステル系接着剤を採用できる。中間合成樹脂層がポリメチルメタクリレート樹脂である場合は、クロロプレンゴム系、ニトリルゴム系、シアノアクリレート系接着剤を採用できる。中間合成樹脂層がポリウレタン樹脂である場合は、クロロプレンゴム系、ニトリルゴム系、ウレタンゴム系接着剤を採用できる。中間合成樹脂層がＡＢＳ樹脂である場合は、エポキシ樹脂系、シアノアクリレート系、反応性アクリル系、シリコーン系接着剤を採用できる。中間合成樹脂層がＡＥＳ樹脂である場合は、エポキシ樹脂系、シアノアクリレート系、反応性アクリル系、シリコーン系接着剤を採用できる。
【００２３】
本発明に係る資材の製造方法は、上記構成である資材が形成できれば特に限定されないが、該製造方法の好適な実施方法を説明すると、以下の通りである。
【００２４】
所定形状に成形された原管（鋼管）に、溶剤系接着剤を塗布し、乾燥設備に鋼管を通し溶剤を揮発させる。または、ホットメルト系接着剤を採用する場合は、誘導加熱設備によって原管を加熱し、押出機により該接着剤を被覆する。続いて、２層被覆用のクロスヘッドダイに、接着剤が塗布又は被覆された原管を通し、中間合成樹脂層及び外側合成樹脂層の熱可塑性樹脂を溶融し、押出ながら被覆した後、冷却バスで被覆鋼管を冷却する。
【００２５】
なお、外側合成樹脂に対する木目模様の付加方法は、特に限定されることなく、公知の方法を採用することができる。
【００２６】
【実施例】
図１は、本発明に係る資材の実施例の層構造を示す断面図である。なお、本実施例は、同資材の一実施例を示すものであり、本発明に係る資材は、これに限定されない。
【００２７】
まず、本実施例は、階段等に設置される手摺り材用の資材として形成したものであり、図１中の符号１は、内部中空である内口径２７ｍｍ、外口径３０ｍｍのステンレス製鋼管を表している。この鋼管１の外表面には、ポリエステル系接着剤２が、必要量充分に薄く塗布されている。
【００２８】
この接着剤２は、符号３で示された、ポリ塩化ビニル樹脂からなる中間合成樹脂層を鋼管１に接着する機能を発揮している。本実施例において、中間合成樹脂層３は、１．０ｍｍの厚みで形成しており、その配合は、ポリ塩化ビニル樹脂１００重量部に白色顔料としての酸化チタンを１重量部添加したものである。
【００２９】
前記中間合成樹脂層３の外表面には、中間合成樹脂層３同様のポリ塩化ビニル樹脂で形成された木目模様を有する外側合成樹脂層４が形成されている。この外層４の厚みは０．８ｍｍとした。
【００３０】
なお、本実施例では、外側合成樹脂層４の木目模様は、ポリ塩化ビニル樹脂１００重量部に着色顔料を７重量部配合した組成物を、押出成形機を用いて非相溶状態で押出して、中間合成樹脂層３の外表面に被覆して得られたものである。
【００３１】
以上の構成である実施例は、外観視、鮮明な木目模様を呈し、良好な木質感を醸しだし、曲げ加工を行っても白化現象や剥離が起こらなかったことから、建物の内装、特に、階段、バス、トイレ等に設置される手摺り材として好適である。
【００３２】
【発明の効果】
本発明に係る建築用資材は、中空円筒形状の鋼管と、この鋼管の外表面に、接着剤を介して被覆された中間合成樹脂層と、この中間合成樹脂層の外表面に被覆された木目模様の外側合成樹脂層を備えており、これを外観視したときには、中間合成樹脂層の背景色効果により、外側合成樹脂層の木目模様が鮮明に表現されるという効果が発揮され、加えて、鋼管の素地は、前記中間合成樹脂層によって被覆され、外部から視認できないようになるという効果が発揮される。更に、中間合成樹脂層の色を自由に選択することによって、白木調や古色調に至る、様々な木目模様や木質感を広く表現することができる。従って、本発明に係る建築用資材は、木製資材に替わる棒状資材として有用である。
【００３３】
また、中間合成樹脂層と外側合成樹脂層を、相溶性のある合成樹脂を用いて形成するように工夫することによって、両層を確実に溶着させることで、曲げ加工等した場合でも、中間合成樹脂層と外側合成樹脂層が密着状態を維持できるようになるので、両層間の剥離を確実に防止することができる。
【００３４】
更に、外側合成樹脂層の材料として、特にエラストマー樹脂を選択することによって、柔軟性と滑り防止機能を付与することができる。
【図面の簡単な説明】
【図１】本発明に係る建築用資材の一実施例の層構造を示す断面図
【符号の説明】
１  鋼管
２  接着剤（層）
３  中間合成樹脂層
４  （木目模様の）外側合成樹脂層
【図１】
2004211314.tif 000003